(57)【要約】【課題】タイルに生じる濡れのような汚れを抑制することができるシーリング材用組成物の提供。【解決手段】架橋性シリル基Ａを有する変性重合体と、反応性可塑剤と、充填剤と、硬化触媒とを含有し、前記反応性可塑剤が、架橋性シリル基Ｂ及び主鎖骨格としての（メタ）アクリル系ポリマーを有し、前記架橋性シリル基Ｂの数が前記反応性可塑剤１分子あたり０．２個以上であり、前記反応性可塑剤の数平均分子量が１５，０００以下である、シーリング材用組成物。【選択図】なし【特許請求の範囲】
【請求項１】
架橋性シリル基Ａを有する変性重合体と、反応性可塑剤と、充填剤と、硬化触媒とを含有し、
前記反応性可塑剤が、架橋性シリル基Ｂ及び主鎖骨格としての（メタ）アクリル系ポリマーを有し、前記架橋性シリル基Ｂの数が前記反応性可塑剤１分子あたり０．２個以上であり、前記反応性可塑剤の数平均分子量が１５，０００以下である、シーリング材用組成物。ただし、前記変性重合体は前記反応性可塑剤を含まない。
【請求項２】
前記反応性可塑剤のガラス転移温度が−３０℃以下である、請求項１に記載のシーリング材用組成物。
【請求項３】
前記充填剤が、表面処理されたコロイダル炭酸カルシウムを含む、請求項１又は２に記載のシーリング材用組成物。
【請求項４】
前記硬化触媒が、４価の錫触媒を含む、請求項１〜３のいずれか１項に記載のシーリング材用組成物。
【請求項５】
下地とタイルとの間にシーリング材層を形成する、請求項１〜４のいずれか１項に記載のシーリング材用組成物。
【請求項６】
前記反応性可塑剤の数平均分子量が３，０００〜１０，０００である、請求項１〜５のいずれか１項に記載のシーリング材用組成物。
【請求項７】
前記架橋性シリル基Ｂの数が前記反応性可塑剤１分子あたり１．０個以下である、請求項１〜６のいずれか１項に記載のシーリング材用組成物。
【請求項８】
前記変性重合体の主鎖が、ポリオキシアルキレンである、請求項１〜７のいずれか１項に記載のシーリング材用組成物。
【発明の詳細な説明】
【技術分野】
【０００１】
本発明はシーリング材用組成物に関する。
【背景技術】
【０００２】
従来、建物の外壁等は例えばタイル貼り工法等によって形成されている。添付の図面を用いて、タイル貼り工法によって形成された外壁について以下に説明する。
図１は、タイル貼り工法によって形成された外壁の一例を模式的に表す断面斜視図である。
図１において、外壁１０は、下地１２、１４と、下地１２、１４間の目地１６と、下地１２、１４及び目地１６の上のシーリング材層１８と、シーリング材層１８の上のタイル用接着剤層２０と、タイル用接着剤層２０の上のタイル２２、２４と、タイル２２、２４間の目地２６とを有する。
【０００３】
タイル貼り工法においては、まず下地１２、１４（例えば、ボード）が貼り合される。目地１６にはいわゆる変成シリコーン系硬化性樹脂組成物を塗布することができる。
次いで、下地１２、１４及び目地１６の上に変成シリコーン系硬化性樹脂組成物を塗布し、変成シリコーン系硬化性樹脂組成物の上に更にタイル用接着剤を塗布する。
次に、タイル用接着剤の上にタイル２２、２４を貼り合せ、外壁１０が形成される。タイル２２、２４間の目地２６はシーリング材でシールされていてもよい。硬化後、下地１２、１４及び目地１６の上に塗布した変成シリコーン系硬化性樹脂組成物がシーリング材層１８となり、上記タイル用接着剤がタイル用接着剤層２０となる。
【０００４】
このように、上記の変成シリコーン系硬化性樹脂組成物は、下地間の目地（図１における目地１６）、又は、下地とタイル用接着剤との間（図１におけるシーリング材層１８）に使用されている。また、変性シリコーン系シーリング材用組成物から形成されるシーリング材層は、タイル用接着剤層及びタイルで覆われているため、上記シーリング材層（図１におけるシーリング材層１８）が外部に露出することはない。
【０００５】
上記のような変成シリコーン系硬化性樹脂組成物は、通常、変成シリコーンポリマーを含有する。
変成シリコーンポリマーは、主鎖としてポリエーテルや（メタ）アクリル系ポリマーを有し、さらに、架橋可能な架橋性シリル基を有する重合体である。変成シリコーンポリマーは、硬化触媒と併用することができ、この場合、密封下では長期間安定であるが、湿気にさらすと急速に硬化してゴム状物質に変わることができる。このように変成シリコーンポリマーは湿気で硬化できるため、変成シリコーン系硬化性樹脂組成物を１液型組成物とすることができる。
【０００６】
加水分解性シリル基を有するポリマーを含有するシーリング材組成物としては、例えば、特許文献１が提案されている。
特許文献１は、低温貯蔵安定性に優れ、かつ、硬化後に優れた耐久性、塗料適性を示す、ノンブリード性のシーリング材組成物を提供することを目的とし、（Ａ）分子中に平均して１．２以上の加水分解性シリル基を有するポリマーと、（Ｂ）分子中に平均して０．５以上１．２未満の加水分解性シリル基を有する数平均分子量３００以上８，０００未満のポリマーと、（Ｃ）炭素数１６〜３０のエポキシ化オレフィンとを含んでなる、シーリング材組成物が記載されている。また、特許文献１において、反応性可塑剤の主鎖はポリアルキレンエーテルが好ましいことが記載されている［００１５］。
【先行技術文献】
【特許文献】
【０００７】
【特許文献１】特開２０１０−１０６０６３号公報
【発明の概要】
【発明が解決しようとする課題】
【０００８】
このようななか、本発明者が特許文献１を参考にして変成シリコーンポリマー及び反応性可塑剤を含有するシーリング材用組成物を調製し、このような組成物を下地とタイルとの間に適用した場合を想定して評価したところ、タイルに濡れのような汚れが生じる場合があることが明らかとなった。
そこで、本発明はタイルに生じる濡れのような汚れを抑制することができるシーリング材用組成物を提供することを目的とする。
【課題を解決するための手段】
【０００９】
本発明者は、上記課題を解決すべく鋭意研究した結果、
架橋性シリル基Ａを有する変性重合体と、反応性可塑剤と、充填剤と、硬化触媒とを含有し、
前記反応性可塑剤が、架橋性シリル基Ｂ及び主鎖骨格としての（メタ）アクリル系ポリマーを有し、前記架橋性シリル基Ｂの数が前記反応性可塑剤１分子あたり０．２個以上であり、前記反応性可塑剤の数平均分子量が１５，０００以下である、シーリング材用組成物によれば、所定の効果が得られることを見出し、本発明に至った。
本発明は上記知見等に基づくものであり、具体的には以下の構成により上記課題を解決するものである。
【００１０】
１．  架橋性シリル基Ａを有する変性重合体と、反応性可塑剤と、充填剤と、硬化触媒とを含有し、
前記反応性可塑剤が、架橋性シリル基Ｂ及び主鎖骨格としての（メタ）アクリル系ポリマーを有し、前記架橋性シリル基Ｂの数が前記反応性可塑剤１分子あたり０．２個以上であり、前記反応性可塑剤の数平均分子量が１５，０００以下である、シーリング材用組成物。ただし、前記変性重合体は前記反応性可塑剤を含まない。
２．  前記反応性可塑剤のガラス転移温度が−３０℃以下である、上記１に記載のシーリング材用組成物。
３．  前記充填剤が、表面処理されたコロイダル炭酸カルシウムを含む、上記１又は２に記載のシーリング材用組成物。
４．  前記硬化触媒が、４価の錫触媒を含む、上記１〜３のいずれかに記載のシーリング材用組成物。
５．  下地とタイルとの間にシーリング材層を形成する、上記１〜４のいずれかに記載のシーリング材用組成物。
６．  前記反応性可塑剤の数平均分子量が３，０００〜１０，０００である、上記１〜５のいずれかに記載のシーリング材用組成物。
７．  前記架橋性シリル基Ｂの数が前記反応性可塑剤１分子あたり１．０個以下である、上記１〜６のいずれかに記載のシーリング材用組成物。
８．  前記変性重合体の主鎖が、ポリオキシアルキレンである、上記１〜７のいずれかに記載のシーリング材用組成物。
【発明の効果】
【００１１】
本発明のシーリング材用組成物は、タイルに濡れのような汚れが生じることを抑制することができる。
【図面の簡単な説明】
【００１２】
【図１】図１は、タイル貼り工法によって形成された外壁の一例を模式的に表す断面斜視図である。
【図２】図２は、本明細書の実施例においてノンブリード性を評価するために作製された評価用積層体を模式的に表す断面斜視図である。
【発明を実施するための形態】
【００１３】
本発明について以下詳細に説明する。
なお、本明細書において、（メタ）アクリレートはアクリレートまたはメタクリレートを表し、（メタ）アクリロイルはアクリロイルまたはメタクリロイルを表し、（メタ）アクリルはアクリルまたはメタクリルを表す。
また、本明細書において「〜」を用いて表される数値範囲は、「〜」の前後に記載される数値を下限値および上限値として含む範囲を意味する。
本明細書において、成分が２種以上の物質を含む場合、上記成分の含有量とは、２種以上の物質の合計の含有量を指す。
【００１４】
［シーリング材用組成物］
本発明のシーリング材用組成物（本発明の組成物）は、
架橋性シリル基Ａを有する変性重合体と、反応性可塑剤と、充填剤と、硬化触媒とを含有し、
前記反応性可塑剤が、架橋性シリル基Ｂ及び主鎖骨格としての（メタ）アクリル系ポリマーを有し、前記架橋性シリル基Ｂの数が前記反応性可塑剤１分子あたり０．２個以上であり、前記反応性可塑剤の数平均分子量が１５，０００以下である、シーリング材用組成物である。ただし、前記変性重合体は前記反応性可塑剤を含まない。
【００１５】
本発明の組成物はこのような構成をとるため、所望の効果が得られるものと考えられる。その理由は明らかではないが、およそ以下のとおりと推測される。
上記のように下地とタイルとの間に配置されるタイル用接着剤が可塑剤（例えば、フタル酸系可塑剤）を含有する場合、経時で、タイルが目地に接する部分に、濡れたような現象が生じる問題がある。上記の濡れたような現象は、図１において、タイル２２、２４が目地２６に接するタイル部分２９、２７で示されている。
【００１６】
また、下地間の目地に使用される変成シリコーン系硬化性樹脂組成物が可塑剤（例えば、フタル酸系可塑剤）を含有する場合、下地間の目地の上のタイル部分が濡れたような現象が生じる問題がある。上記の濡れたような現象は、図１において、下地１２、１４間の目地１６の上のタイル部分２８で示されている。
【００１７】
このようなタイルにおける濡れたような現象が生じる原因は、変成シリコーン系硬化性樹脂組成物（目地１６もしくはシーリング材層１８）またはタイル用接着剤（タイル用接着剤層２０）に含有される低分子可塑剤がブリードすることによるものと考えられる。
この問題を解決するために本発明者はまず、下地とタイルとの間に使用されるシーリング材用組成物をノンブリードタイプにすることに想到した。
【００１８】
本発明においては、変性重合体が有する架橋性シリル基Ａと、反応性可塑剤が有する架橋性シリル基Ｂとが反応することによって、反応性可塑剤が変性重合体のネットワークに強固に組み込まれ、反応性可塑剤がシーリング材からブリードすることを抑制すると考えられる。
また、下地間のシーリング材が可塑剤を含有したとしても、下地とタイル間のシーリング材層のネットワークが強固であることによって、下地間のシーリング材の可塑剤がタイルへ移行することを防ぐことができると考えられる。
また、下地とタイル間のシーリング材層は所定の反応性可塑剤以外の可塑剤を更に含有したとしても、上記シーリング材層のネットワークが強固であるため、上記シーリング材層中の可塑剤がタイルへ移行することを防ぐことができると考えられる。
以下、本発明の組成物に含有される各成分について詳述する。
【００１９】
＜＜変性重合体＞＞
本発明の組成物に含有される変性重合体は、架橋性シリル基Ａを有する、変性された重合体である。変性重合体は、架橋性シリル基Ａで変性された重合体であることが好ましい態様の１つとして挙げられる。
【００２０】
（変性重合体の主鎖）
変性重合体の主鎖としては、例えば、（メタ）アクリル系重合体のような炭化水素の骨格を有する重合体；ポリエーテルが挙げられる。なかでも、変性重合体の主鎖が、ポリエーテルであることが好ましい態様の１つとして挙げられる。
変性重合体の主鎖の骨格は、直鎖状であることが好ましい態様の１つとして挙げられる。
【００２１】
・ポリエーテル
変性重合体の主鎖としてのポリエーテルとしては、例えば、ポリオキシアルキレンが挙げられる。ポリオキシアルキレンを構成するオキシアルキレンとしては例えば、オキシエチレン、オキシプロピレンが挙げられる。
【００２２】
・（メタ）アクリル系重合体
変性重合体の主鎖としての（メタ）アクリル系重合体は、（メタ）アクリル酸エステル単量体による繰り返し単位を有する重合体であれば特に制限されない。
【００２３】
上記（メタ）アクリル系重合体の主鎖を形成するアクリル酸エステル単量体としては、例えば、
メチルアクリレート、エチルアクリレート、プロピルアクリレート、イソプロピルアクリレート、ｎ−ブチルアクリレート、イソブチルアクリレート、第３ブチルアクリレート、ｎ−ペンチルアクリレート、ｎ−ヘキシルアクリレート、シクロヘキシルアクリレート、ｎ−ヘプチルアクリレート、ｎ−オクチルアクリレート、２−エチルヘキシルアクリレート、ノニルアクリレート、デシルアクリレート、ウンデシルアクリレート、ドデシルアクリレート、ラウリルアクリレート、トリデシルアクリレート、ミリスチルアクリレート、セチルアクリレート、ステアリルアクリレート、ベヘニルアクリレートのようなアクリル酸アルキルエステルまたはこれに対応するメタクリル酸アルキルエステル；
フェニルアクリレート、トルイルアクリレート、ベンジルアクリレート、ビフェニルアクリレートのような芳香族炭化水素を有するアクリル酸エステルまたはこれに対応するメタクリル酸エステル；
ヒドロキシエチルアクリレート、ヒドロキシプロピルアクリレート、ヒドロキシブチルアクリレート、ポリオキシアルキレンジオール（例えば、ポリエチレングリコール、ポリプロピレングリコール）のモノ（メタ）アクリレートのようなヒドロキシ基を有する(メタ)アクリル酸エステル；
アルコキシ基を有する（メタ）アクリル酸エステル（例えば、上記ヒドロキシ基を有する(メタ)アクリル酸エステルのヒドロキシ基がアルコキシ基に置換された（メタ）アクリル酸エステル）；
グリシジルアクリレートのようなエポキシ基を有する（メタ）アクリル酸エステル；
２−アミノエチルアクリレートのようなアミノ基及び／又はイミノ基を有するアクリル酸エステルまたはこれに対応するメタクリル酸エステル；
ジエチルアミノエチルアクリレート、ジエチルアミノエチルメタクリレートのような第３級アミンを有するアクリル酸エステルまたはこれに対応するメタクリル酸エステル；
トリフルオロメチルメチルアクリレート、２−トリフルオロメチルエチルアクリレート、２−パーフルオロエチルエチルアクリレート、２−パーフルオロエチル−２−パーフルオロブチルエチルアクリレート、パーフルオロエチルアクリレート、パーフルオロメチルアクリレート、ジパーフルオロメチルメチルアクリレート、２−パーフルオロメチル−２−パーフルオロエチルエチルアクリレート、２−パーフルオロヘキシルエチルアクリレート、２−パーフルオロデシルエチルアクリレート、２−パーフルオロヘキサデシルエチルアクリレートのようなハロゲンを有するアクリル酸エステル等のアクリル酸エステルまたはこれに対応するメタクリル酸エステルが挙げられる。
これらは、１種単独で用いてもよく、２種以上を併用してもよい。
【００２４】
また、上記（メタ）アクリル系重合体の主鎖が有する（メタ）アクリル酸エステル単量体の繰り返し単位の量は、入手性および得られる硬化物の耐候性や低温での柔軟性がという理由から、主鎖を構成する繰り返し単位全量の５０質量％を越えることが好ましく、７０質量％以上がより好ましい。
【００２５】
更に、上記（メタ）アクリル重合体の主鎖は、上記繰り返し単位のほかに、これらと共重合性を有する単量体による繰り返し単位を含んでいてもよい。例えば、アクリル酸、メタクリル酸等のカルボキシ基を含有する単量体単位；アクリルアミド、メタクリルアミド、Ｎ−メチロールアクリルアミド、Ｎ−メチロールメタクリルアミド等のアミド基を含有する単量体単位；アミノエチルビニルエーテル；ポリオキシエチレンアクリレート、ポリオキシエチレンメタクリレート等は、湿分硬化性および内部硬化性の点で共重合効果を期待することができる。
そのほかに、アクリロニトリル、スチレン、α−メチルスチレン、アルキルビニルエーテル、塩化ビニル、酢酸ビニル、プロピオン酸ビニル、エチレン等に起因する単量体単位が挙げられる。
【００２６】
上記（メタ）アクリル重合体の単量体組成は、用途、目的等により適宜選択することができる。
【００２７】
＜架橋性シリル基Ａ＞
本発明において、架橋性シリル基Ａは縮合反応を起こす基を意味する。架橋性シリル基Ａは、例えば湿気等の存在下で又は高温条件下で硬化触媒等を使用することにより、縮合反応することができる。
架橋性シリル基Ａとしては、例えば、ケイ素原子と結合した加水分解性基を有するケイ素含有基、シラノール基が挙げられる。より具体的には例えば、下記一般式（１）で表される基が挙げられる。
【００２８】
【化１】
2018053007.tif 000002
【００２９】
一般式（１）中、Ｒ6およびＲ7は、それぞれ独立に、炭素数１〜２０のアルキル基、炭素数６〜２０のアリール基、炭素数７〜２０のアラルキル基または（Ｒ8）3ＳｉＯ−で示されるトリオルガノシロキシ基を示し、Ｒ6またはＲ7が２個以上存在するとき、それらは同一であってもよく、異なっていてもよい。
ここで、Ｒ8は炭素数１〜２０の１価の炭化水素基であり、３個のＲ8は同一であってもよく、異なっていてもよい。
【００３０】
上記一般式（１）におけるＲ6およびＲ7の具体例としては、例えば、メチル基、エチル基などのアルキル基；シクロヘキシル基などの脂環式炭化水素基；フェニル基などのアリール基；ベンジル基などのアラルキル基；Ｒ8がメチル基やフェニル基などである（Ｒ8）3ＳｉＯ−で示されるトリオルガノシロキシ基；等が挙げられる。Ｒ6、Ｒ7、Ｒ8としてはメチル基が特に好ましい。
【００３１】
上記一般式（１）において、Ｙは水酸基または加水分解性基を示し、Ｙが２個以上存在するとき、それらは同一であってもよく、異なっていてもよい。
【００３２】
上記Ｙで示される加水分解性基は特に限定されず、従来公知の加水分解性基であればよい。具体的には、例えば、水素原子、ハロゲン原子、アルコキシ基、アシルオキシ基、ケトキシメート基、アミノ基、アミド基、酸アミド基、アミノオキシ基、メルカプト基、アルケニルオキシ基等が挙げられる。これらのうち、水素原子、アルコキシ基、アシルオキシ基、ケトキシメート基、アミノ基、アミド基、アミノオキシ基、メルカプト基およびアルケニルオキシ基であることが好ましく、加水分解性が穏やかで取り扱いやすいという理由からメトキシ基等のアルコキシ基が特に好ましい。
【００３３】
上記一般式（１）において、ａは０、１、２または３を示す。
上記一般式（１）において、ｂは０、１または２をそれぞれ示す。
上記一般式（１）において、ｔは０〜１９の整数を示す。
ただし、上記一般式（１）において、ａ＋ｔ×ｂ≧１を満足するものとする。
【００３４】
なお、ｔが複数である場合、ｔ個の繰り返し単位数を有する繰り返し単位（下記一般式（２）で表される基）において、ｂは同じでも異なっていてもよい。
【００３５】
【化２】
2018053007.tif 000003
【００３６】
なかでも、架橋性シリル基Ａは、下記一般式（３）で表される架橋性シリル基が、入手容易の点から好ましい。下記一般式（３）中、Ｒ7、Ｙ、ａは上述のＲ7、Ｙ、ａと同義である。
【００３７】
【化３】
2018053007.tif 000004
【００３８】
架橋性シリル基Ａは、変性重合体の主鎖の末端および側鎖からなる群から選ばれる少なくとも１種に結合することができる。架橋性シリル基Ａは、変性重合体の主鎖の両末端に結合することが好ましい態様の１つとして挙げられる。
変性重合体において、主鎖と架橋性シリル基Ａとは直接又は有機基を介して結合することができる。有機基は特に制限されない。
【００３９】
上記変性重合体の合成は特に限定されず、公知の方法により合成することができる。
【００４０】
上記変性重合体の数平均分子量は、本発明の効果により優れ、重合時の難易度、相溶性、取扱い粘度の点から、１，０００〜１００，０００が好ましい。
また、上記数平均分子量は、本発明の効果により優れ、強度と粘度とのバランスの点から、１０，０００〜５０，０００が好ましい。
上記数平均分子量は、本発明の効果により優れ、作業性等取扱いの容易さ、接着性等の点から、１０，０００〜３０，０００が好ましい。
上記数平均分子量は、１５，０００を超える値であることが好ましい態様の1つとして挙げられる。
上記変性重合体の分子量は、テトラヒドロフラン（ＴＨＦ）を溶媒とするゲルパーミエーションクロマトグラフィー（ＧＰＣ）におけるポリスチレン換算での数平均分子量である。
【００４１】
変性重合体が１分子あたりに有する架橋性シリル基Ａの数は、本発明の効果により優れ、ノンブリード性に優れるという観点から、０．２個以上が好ましく、１個以上がより好ましく、１個を超え３個以下が更に好ましく、２個以下が特に好ましい。
なお、本発明において、変性重合体が１分子あたりに有する架橋性シリル基Ａの数は、平均値である。
【００４２】
変性重合体としては、例えば、カネカ社製のカネカテレケリックポリアクリレート−ＳＡ１００Ｓ、ＳＡ１１０Ｓ、ＳＡ１２０Ｓ、ＳＡ３１０Ｓ、ＳＡ８０２Ｓ等のような変性（メタ）アクリル重合体；ＭＳＰ−Ｓ２０３Ｈのような変性ポリエーテルが挙げられる。
【００４３】
上記変性重合体は、それぞれ単独でまたは２種以上を組み合わせて使用することができる。
なお、本発明において、上記変性重合体は後述する反応性可塑剤を含まない。
【００４４】
＜＜反応性可塑剤＞＞
本発明の組成物に含有される反応性可塑剤は、架橋性シリル基Ｂ及び主鎖骨格としての（メタ）アクリル系ポリマーを有する。
本発明において、反応性可塑剤は、架橋性シリル基Ｂで変性された（メタ）アクリル系ポリマーであることが好ましい態様の１つとして挙げられる。また、架橋性シリル基Ｂで変性された（メタ）アクリル系ポリマーは、主鎖の骨格が直鎖状であることが好ましい態様の１つとして挙げられる。
【００４５】
＜主鎖骨格＞
反応性可塑剤は主鎖骨格として（メタ）アクリル系ポリマーを有する。上記（メタ）アクリル系ポリマーは、変性重合体が主鎖として有する（メタ）アクリル系重合体と同様である。
【００４６】
＜架橋性シリル基Ｂ＞
本発明の組成物に含有される反応性可塑剤は、架橋性シリル基Ｂを有する。
架橋性シリル基Ｂは架橋性シリル基Ａと同様である。
本発明の効果がより優れる点で、変性重合体の架橋性シリル基Ａがケイ素原子と結合した加水分解性基を有するケイ素含有基又はシラノール基であり、反応性可塑剤の架橋性シリル基Ｂがケイ素原子と結合した加水分解性基を有するケイ素含有基又はシラノール基である組合せが好ましい。
【００４７】
架橋性シリル基Ｂは、（メタ）アクリル系ポリマーの末端および側鎖からなる群から選ばれる少なくとも１種に結合することができる。
反応性可塑剤において、主鎖骨格としての（メタ）アクリル系ポリマーと架橋性シリル基Ｂとは直接又は有機基を介して結合することができる。有機基は特に制限されない。
【００４８】
架橋性シリル基Ｂの数は、反応性可塑剤１分子あたり０.２個以上であり、本発明の効果がより優れ、物性又はノンブリード性に優れる点で、０.２〜１.０個が好ましく、０.４〜０.８個がより好ましい。
なお、本発明において、反応性可塑剤が１分子あたりに有する架橋性シリル基Ｂの数は、平均値である。
【００４９】
反応性可塑剤の数平均分子量は１５，０００以下である。
反応性可塑剤の数平均分子量は、本発明の効果がより優れ、粘度に優れる点で、３，０００〜１０，０００が好ましく、７，０００〜９，５００がより好ましい。
反応性可塑剤の数平均分子量はテトラヒドロフラン（ＴＨＦ）を溶媒とするゲルパーミエーションクロマトグラフィー（ＧＰＣ）におけるポリスチレン換算での数平均分子量である。
【００５０】
反応性可塑剤は室温において液状であることが好ましい態様の１つとして挙げられる。
また、反応性可塑剤のガラス転移温度（Ｔｇ）は、本発明の効果がより優れ、低温時のゴム物性に優れる点で、−３０℃以下が好ましく、−４０〜−６０℃がより好ましい。本発明において、反応性可塑剤のガラス転移温度は、ＪＩＳ  Ｋ７１２１に基づき測定できる。
【００５１】
反応性可塑剤はその製造方法について特に制限されない。例えば、従来公知のものが挙げられる。
【００５２】
反応性可塑剤はそれぞれ単独でまたは２種以上を組み合わせて使用することができる。
本発明において、反応性可塑剤は、架橋性シリル基Ｂで変性された（メタ）アクリル系ポリマーと、上記ポリマーと主鎖の種類が共通するが架橋性シリル基Ｂを有さない（メタ）アクリル系ポリマーとの混合物であってもよい。上記混合物に含有される上記架橋性シリル基Ｂを有さない（メタ）アクリル系ポリマーは、架橋性シリル基Ｂで変性された（メタ）アクリル系ポリマーを製造する際に使用された原料の未反応物であってもよい。
反応性可塑剤としては、例えば、１つ又は複数の架橋性シリル基Ｂで変性された（メタ）アクリル系ポリマーと、上記ポリマーと主鎖の種類が共通するが、架橋性シリル基Ｂを有さないポリマーとの混合物が挙げられる。
反応性可塑剤は、１つの架橋性シリル基Ｂで変性された（メタ）アクリル系ポリマーと、上記ポリマーと主鎖の種類が共通するが、架橋性シリル基Ｂを有さないポリマーとの混合物が好ましい態様の１つとして挙げられる。
【００５３】
反応性可塑剤の含有量は、本発明の効果がより優れ、ノンブリード性に優れる点で、変性重合体１００質量部に対して、２０〜２００質量部であることが好ましく、５０〜１５０質量部がより好ましい。
【００５４】
＜充填剤＞
本発明の組成物に含有される充填剤は、シーリング材用組成物に含有できる充填剤であれば特に制限されない。例えば、炭酸カルシウム、タルク、シリカ、カーボンブラックなどが挙げられる。
なかでも、炭酸カルシウムが好ましく、コロイダル炭酸カルシウム、重質炭酸カルシウムがより好ましい。
【００５５】
また、充填剤は表面処理されたものであることが好ましい態様の１つとして挙げられる。表面処理剤としては、例えば、脂肪酸が挙げられる。
充填剤を表面処理する方法は特に制限されない。例えば、従来公知のものが挙げられる。
充填剤は、表面処理されたコロイダル炭酸カルシウムが好ましい。
充填剤はそれぞれ単独でまたは２種以上を組み合わせて使用することができる。
【００５６】
充填剤の含有量は、本発明の効果がより優れ、作業性に優れる点で、変性重合体１００質量部に対して、１００〜３００質量部であることが好ましく、１５０〜２５０質量部がより好ましい。
【００５７】
＜硬化触媒＞
本発明の組成物に含有される硬化触媒は、架橋性シリル基を加水分解及び／又は縮合させうる化合物であれば特に制限されない。
【００５８】
硬化触媒が錫触媒を含むことが好ましい態様の１つとして挙げられる。
【００５９】
錫触媒は特に制限されない。例えば、オクタン酸錫、ブタン酸錫、カプリル酸錫、オレイン酸錫のような２価の錫触媒（カルボン酸金属塩）；４価の錫触媒が挙げられる。
【００６０】
硬化触媒は、本発明の効果がより優れ、硬化性又は貯蔵安定性に優れる点で、４価の錫触媒を含むことが好ましい。
４価の錫触媒としては、例えば、ジブチル錫ジアセテート、ジブチル錫ジオクトエート、ジブチル錫ジラウレート、ジブチル錫ジオレエート、ジオクチル錫ジラウレート、ジフェニル錫ジアセテート、ジブチル錫ジアセチルアセトナート、酸化ジブチル錫、酸化ジブチル錫とフタル酸エステルとの反応生成物、ジブチル錫ジメトキシド、ジブチル錫（トリエトキシシロキシ）のような有機錫化合物が挙げられる。
【００６１】
なかでも、ジブチル錫ジアセテートが好ましい。
硬化触媒は、それぞれ単独でまたは２種以上を組み合わせて使用することができる。
【００６２】
硬化触媒の含有量は、本発明の効果がより優れ、可使時間が適切な長さとなり硬化性に優れる点で、変性重合体１００質量部に対して、０.０１〜５.０質量部であることが好ましく、０.１〜２.０質量部がより好ましい。
【００６３】
本発明の組成物は上記成分の他に更に添加剤を含有することができる。添加剤としては、例えば、所定の変性重合体以外の変性重合体、所定の反応性可塑剤以外の可塑剤、シランカップリング剤、チクソ付与剤、脱水剤、減粘剤（例えば、炭化水素系溶剤）が挙げられる。
【００６４】
本発明の組成物は、発明の効果がより優れ、低温作業性に優れる点で、炭化水素系溶剤を実質的に含有しないことが好ましい態様の１つとして挙げられる。炭化水素系溶剤としては、例えば、ミネラルスピリット、イソパラフィン系炭化水素系溶剤が挙げられる。本発明において、炭化水素系溶剤を実質的に含有しないとは、炭化水素系溶剤の含有量が本発明の組成物全量に対して０〜１質量％であることを意味する。
【００６５】
本発明の組成物はその製造方法について特に制限されない。例えば、上記所定の成分、及び、必要に応じて含有することができる添加剤を混合することによって製造することができる。
本発明の組成物を１液型組成物として製造することができる。
【００６６】
本発明の組成物はシーリング材用組成物として使用することができる。
本発明の組成物はシーリング材層を形成することができる。また、本発明の組成物は例えば下地（例えば、ボード）とタイルとの間のシーリング材層を形成することができる。
【００６７】
本発明の組成物を適用することができる基材（下地を含む）は特に制限されない。例えば、ガラス、プラスチック、ゴム、木材、金属、アスファルト、石、多孔質部材（例えば、モルタル）、コンクリート、タイルが挙げられる。
本発明の組成物を下地としてのサイディングボードに適用することが好ましい態様の１つとして挙げられる。サイディングボードは特に制限されない。
本発明の組成物を基材に適用する方法は特に制限されない。
【００６８】
本発明の組成物は、例えば、空気中の湿気などによって硬化することができる。
硬化の際の温度は特に制限されない。硬化の際の温度は、例えば、５〜４０℃とすることができる。
空気中の湿度が低い場合であっても、本発明の組成物は、例えば７０℃以上の温度条件下で硬化することができる。
【００６９】
本発明の組成物によって形成されたシーリング材層の上に接着剤（例えば、タイル用接着剤）を打ち継ぐことができる。接着剤は特に制限されない。例えば、従来公知のものが挙げられる。
接着剤によって接着させる被着体は特に制限されない。例えば、上記基材と同様のものが挙げられる。
【００７０】
本発明の組成物によれば、例えば、基材（下地）の上に本発明の組成物によって形成されるシーリング材層を有し、シーリング材層の上に接着剤層を有し、接着剤層の上にタイルを有する積層体を得ることができる。
【００７１】
また、本発明の組成物によって形成されたシーリング材層の上に、例えば、塗料を塗布することができる。この場合、例えば、基材（下地）の上に本発明の組成物によって形成されるシーリング材層を有し、シーリング材層の上に塗料層を有する積層体を得ることができる。
【実施例】
【００７２】
以下に実施例を示して本発明を具体的に説明する。ただし本発明はこれらに限定されない。
（反応性可塑剤１〜３の調製）
・反応性可塑剤１の調製
１Ｌ３口フラスコにトルエン２００ｇ、Ｖ−ＭＴＧ９７．６ｇ（メトキシトリエチレングリコールアクリレート、大阪有機化学工業社製）、ＫＢＭ５０３（３−メタクリロキシプロピルトリメトキシシラン：２．１ｇ、及び、アゾビスイソブチロニトリル（ＡＢＮ−Ｒ）１．４ｇを、各々入れ、系内を窒素置換した。その後、８０℃に加熱攪拌し、３時間後更にアゾビスイソブチロニトリル０．７ｇ加え、８０℃の条件下で６時間加熱攪拌した。その後、エバポレーターでトルエンを除去して反応性可塑剤１を得た。
反応性可塑剤１は、主鎖がポリアクリル酸エステルであり、架橋性シリル基Ｂとしてトリメトキシシリル基を有する。反応性可塑剤１のガラス転移温度は−５０℃である。反応性可塑剤１の数平均分子量は９０００であり、反応性可塑剤１は１分子中に架橋性シリル基Ｂを０．７個(平均値)有する。
【００７３】
・反応性可塑剤２の調製
１Ｌ３口フラスコにトルエン２００ｇ、Ｖ−ＭＴＧ９７．６ｇ（メトキシトリエチレングリコールアクリレート、大阪有機化学工業社製）、ＫＢＭ５０３（３−メタクリロキシプロピルトリメトキシシラン：３．１ｇ、及び、アゾビスイソブチロニトリル（ＡＢＮ−Ｒ）１．４ｇを、各々入れ、系内を窒素置換した。その後、８０℃に加熱攪拌し、３時間後更にアゾビスイソブチロニトリル０．７ｇ加え、８０℃の条件下で６時間加熱攪拌した。その後、エバポレーターでトルエンを除去して反応性可塑剤２を得た。
反応性可塑剤２は、主鎖がポリアクリル酸エステルであり、架橋性シリル基Ｂとしてトリメトキシシリル基を有する。反応性可塑剤２のガラス転移温度は−５０℃である。反応性可塑剤２の数平均分子量は９０００であり、反応性可塑剤２は１分子中に架橋性シリル基Ｂを１個(平均値)有する。
【００７４】
・反応性可塑剤３の調製
１Ｌ３口フラスコにトルエン２００ｇ、Ｖ−ＭＴＧ９７．６ｇ（メトキシトリエチレングリコールアクリレート、大阪有機化学工業社製）、ＫＢＭ５０２（３−メタクリロキシプロピルメチルジメトキシシラン：２．０ｇ、及び、アゾビスイソブチロニトリル（ＡＢＮ−Ｒ）１．４ｇを、各々入れ、系内を窒素置換した。その後、８０℃に加熱攪拌し、３時間後更にアゾビスイソブチロニトリル０．７ｇ加え、８０℃の条件下で６時間加熱攪拌した。その後、エバポレーターでトルエンを除去して反応性可塑剤３を得た。
反応性可塑剤３は、主鎖がポリアクリル酸エステルであり、架橋性シリル基Ｂとしてジメトキシシリル基を有する。反応性可塑剤３のガラス転移温度は−５０℃である。反応性可塑剤３の数平均分子量は９０００であり、反応性可塑剤３は１分子中に架橋性シリル基Ｂを０．７個(平均値)有する。
【００７５】
＜組成物の製造＞
下記第１表の各成分を同表に示す組成（質量部）で用いて、これらを撹拌機で混合し、組成物を製造した。
【００７６】
＜評価＞
上記のとおり製造された組成物を用いて以下に示すノンブリード性の評価を行った。結果を第１表に示す。
（評価用積層体の作製）
・評価用積層体の構成
添付の図面を用いて、本明細書の実施例においてノンブリード性を評価するために作製された評価用積層体を以下に説明する。
図２は、本明細書の実施例においてノンブリード性を評価するために作製された評価用積層体を模式的に表す断面斜視図である。
図２において、評価用積層体３０は、下地としてのボード３２、３４を有し、ボード３２、３４間にシーリング材層３６を有し、ボード３２、３４及びシーリング材層３６の上にタイル用接着剤層３８を有する。
ボード３２、３４として、商品名モエンサイディング（ニチハ社製。奥行き１０ｃｍ、幅１０ｃｍ、高さ５ｃｍ）を使用した。
シーリング材層３６として、上記のとおり製造された組成物を使用した。
タイル用接着剤層３８として、タイル用アクリル接着剤（商品名ペアフィットＤＹ、ＴＯＴＯ社製）を使用した。
【００７７】
・評価用積層体３０の調製
まず、ボード３２、３４を幅１０ｃｍ開けて並行に置いた。
次いで、ボード３２、３４の間にできた上記幅の空間に上記のとおり製造された組成物を、奥行き及び高さがボード３２、３４と同じとなるように充填し、シーリング材層３６とした。
次に、ボード３２、３４及びシーリング材層３６の上に上記タイル用接着剤を硬化後のタイル用接着剤層３８の厚さが２ｍｍとなるように塗布して、評価用積層体３０を調製した。
【００７８】
・評価用積層体３０の硬化
（硬化条件１）
上記のとおり調製された評価用積層体３０を、１００℃、Ｄｒｙ（相対湿度０％。以下同等）の条件下に３日間置いて、評価用積層体３０を硬化させた。
（硬化条件２）
上記のとおり調製された評価用積層体３０を、８０℃、Ｄｒｙの条件下に１４日間置いて、評価用積層体３０を硬化させた。
（硬化条件３）
上記のとおり調製された評価用積層体３０を、７０℃、Ｄｒｙの条件下に２８日間置いて、評価用積層体３０を硬化させた。
【００７９】
・ノンブリード性の評価基準
上記の各硬化条件で硬化させたあとの評価用積層体３０のタイル用接着剤層３８を目視で観察した。
観察の結果、タイル用接着剤層３８に全く異常がなかった場合、タイルに生じる濡れのような汚れの抑制に非常に優れると評価して、これを◎と表示した。
タイル用接着剤層３８に濡れた感じが認められなかった場合、タイルに生じる濡れのような汚れの抑制に優れると評価して、これを〇と表示した。
タイル用接着剤層３８にうっすら濡れた様子が認められた場合、タイルに生じる濡れのような汚れの抑制がやや悪いと評価して、これを△と表示した。
タイル用接着剤層３８にはっきり濡れた様子が認められた場合、タイルに生じる濡れのような汚れの抑制が悪いと評価して、これを△△と表示した。
タイル用接着剤層３８の表面に液体が明らかに生じた場合、タイルに生じる濡れのような汚れの抑制ができなかったと評価して、これを×と表示した。
【００８０】
【表１】
2018053007.tif 000005
なお、反応性可塑剤４の重量平均分子量は２５００である。上記重量平均分子量はテトラヒドロフラン（ＴＨＦ）を溶媒とするゲルパーミエーションクロマトグラフィー（ＧＰＣ）におけるポリスチレン換算での重量平均分子量である。
【００８１】
第１表に示した各成分の詳細は以下のとおりである。
【表２】
2018053007.tif 000006
なお、反応性可塑剤１〜３は架橋性シリル基Ｂを末端又は側鎖に有する。
反応性可塑剤４において、架橋性シリル基Ｂは主鎖の末端に結合する。
【００８２】
第１表に示す結果から明らかなように、所定の反応性可塑剤を含有せず代わりにこれ以外の可塑剤を含有する比較例１〜５はタイルに生じる濡れのような汚れを抑制しなかった。
【００８３】
これに対して、本発明の組成物は所望の効果を得ることができた。
【００８４】
実施例２、３及び５と実施例４とを硬化条件３について比較すると、反応性可塑剤の数平均分子量が３，０００以上である場合、又は、反応性可塑剤１分子が有する架橋性シリル基Ｂの数が０．２個を超える場合、長期的に、所望の効果により優れた。
【符号の説明】
【００８５】
１０    外壁
１２、１４    下地
１６、２６    目地
１８、３６    シーリング材層
２０、３８    タイル用接着剤層
２２、２４    タイル
２７、２８、２９    タイル部分
３０    評価用積層体
３２、３４    ボード
【図１】
2018053007.tif 000007
【図２】
2018053007.tif 000008